(57)【要約】  一実施形態においては、光起電モジュールが透明なスーパーストレートとバックシートとを含み、中心組成物を含む中心層を前記バックシートが含む。前記中心組成物は、ジメチルビスフェノールシクロヘキサンカーボネート繰り返し単位とビスフェノールＡ（bishpenol-A）とを含んで次の構造を有する第１のポリカーボネートから作られ、    【化１】2015504597.tif 000045  前記ジメチルビスフェノールシクロヘキサンカーボネート繰り返し単位は、前記中心組成物中の繰り返し単位総計を基準にして１０ｗｔ％〜５０ｗｔ％の量で存在する。且つ前記中心組成物は、ビスフェノールＡポリカーボネートホモポリマー、ポリフタレートカーボネートコポリマー、２-フェニル-３，３-ビス（４-ヒドロキシフェニル）フタルイミジンカーボネートとビスフェノールＡカーボネート繰り返し単位とを含むポリカーボネートコポリマー、ビスフェノールＡカーボネートとテトラブロモビスフェノールＡカーボネート繰り返し単位とを含むポリカーボネートコポリマー、及びそれらのうち少なくとも１つを含む組み合わせからなる群から選択される第２のポリカーボネートから作られる。前記スーパーストレートと前記バックシートとの間には、光起電電池セルが含まれる。
2015504597.tif 000002
【特許請求の範囲】
【請求項１】
光起電モジュールであって、
透明なスーパーストレートとバックシートとを含み、
中心組成物を含む中心層を前記バックシートが含み、
前記中心組成物が、ジメチルビスフェノールシクロヘキサンカーボネート繰り返し単位とビスフェノールＡとを含んで次の構造を有する第１のポリカーボネートから作られ、
【化１】
2015504597.tif 000038
前記ジメチルビスフェノールシクロヘキサンカーボネート繰り返し単位が、前記中心組成物中の繰り返し単位総計を基準にして１０ｗｔ％〜５０ｗｔ％の量で存在し、且つ
前記中心組成物が、ビスフェノールＡポリカーボネートホモポリマー、ポリフタレートカーボネートコポリマー、２-フェニル-３，３-ビス（４-ヒドロキシフェニル）フタルイミジンカーボネートとビスフェノールＡカーボネート繰り返し単位とを含むポリカーボネートコポリマー、ビスフェノールＡカーボネートとテトラブロモビスフェノールＡカーボネート繰り返し単位とを含むポリカーボネートコポリマー、及びそれらのうち少なくとも１つを含む組み合わせからなる群から選択される、第２のポリカーボネートから作られ、
前記スーパーストレートと前記バックシートとの間に光起電電池セルが含まれる、
ことを特徴とする、光起電モジュール。
【請求項２】
請求項１に記載の光起電モジュールであって、
前記中心層の表面上に配置された第１のキャップ層をさらに含み、
前記第１のキャップ層がポリカーボネートとＵＶ光吸収安定剤とを含む、
ことを特徴とする、光起電モジュール。
【請求項３】
請求項１〜２のいずれか１項に記載の光起電モジュールであって、
前記第１のキャップ層がレゾルシノールポリアリレートカーボネートコポリマーを含む、
ことを特徴とする、光起電モジュール。
【請求項４】
請求項２〜３のいずれか１項に記載の光起電モジュールであって、
さらに第２のキャップ層を含み、
前記中心層が前記第１のキャップ層と前記第２のキャップ層との間に配置され、
前記第２のキャップ層が、ポリカーボネート、酢酸ビニル含量２ｗｔ％〜１０ｗｔ％を有するエチレン酢酸ビニルコポリマー、ポリエチレン、ポリプロピレン、環式オレフィンコポリマー、及びそれらのうち少なくとも１つを含む組み合わせから選択される要素を含む、
ことを特徴とする、光起電モジュール。
【請求項５】
請求項４に記載の光起電モジュールであって、
前記第２のキャップ層が環式オレフィンポリマーを含み、
前記第２のキャップ層と前記中心層との間に接着層が配置される、
ことを特徴とする、光起電モジュール。
【請求項６】
多層シートであって、
中心組成物から作られる中心層を含み、
前記中心組成物が、ジメチルビスフェノールシクロヘキサンカーボネート繰り返し単位とビスフェノールＡ繰り返し単位とを含んで次の構造を有する第１のポリカーボネートを含み、
【化２】
2015504597.tif 000039
前記ジメチルビスフェノールシクロヘキサンカーボネート繰り返し単位が、前記中心組成物中の繰り返し単位総計を基準にして１０ｗｔ％〜５０ｗｔ％の量で存在し、
前記中心組成物が、次の構造を有するポリフタレートカーボネートコポリマーを含む第２のポリカーボネートを含み、且つ
【化３】
2015504597.tif 000040
前記中心組成物が、ビスフェノールＡポリカーボネートホモポリマーを含む第３のポリカーボネートを含み、
前記中心層の表面上に第１のキャップ層が配置される、
ことを特徴とする、多層シート。
【請求項７】
請求項６に記載の多層シートであって、
前記組成物の総重量１００ｗｔ％を基準にして、前記第２のポリカーボネートが２０ｗｔ％〜５０ｗｔ％の量で存在し、前記第３のポリカーボネートが１０ｗｔ％〜５０ｗｔ％の量で存在する、
ことを特徴とする、多層シート。
【請求項８】
請求項７に記載の多層シートであって、
前記組成物の総重量１００ｗｔ％を基準にして、第２のポリカーボネートが４０ｗｔ％〜５０ｗｔ％の量で存在し、前記第３のポリカーボネートが１０ｗｔ％〜２５ｗｔ％の量で存在する、
ことを特徴とする、多層シート。
【請求項９】
請求項６〜８のいずれか１項に記載の多層シートであって、
１５０℃３０分間の熱処理後に、その縦方向及び横方向に沿ってその熱収縮が１％未満である、
ことを特徴とする、多層シート。
【請求項１０】
請求項６〜９のいずれか１項に記載の多層シートであって、
前記シートが、温度１２１℃、飽和水蒸気圧１．２ｂａｒ、１００％相対湿度、７２時間のプレッシャークッカー試験後に突刺抵抗性の３０％以上の保持を有する、
ことを特徴とする、多層シート。
【請求項１１】
請求項６〜１０のいずれか１項に記載の多層シートであって、
前記第１のキャップ層が、ポリカーボネート及びＵＶ光吸収安定剤、レゾルシノールポリアリレートカーボネートコポリマー、並びにそれらのうち少なくとも１つを含む組み合わせからなる群から選択される要素を含む、
ことを特徴とする、多層シート。
【請求項１２】
請求項６〜１１のいずれか１項に記載の多層シートであって、
さらに第２のキャップ層を含み、
前記中心層が前記第１のキャップ層と前記第２のキャップ層との間に配置され、
前記第２のキャップ層が、ビスフェノールＡポリカーボネート、ポリカーボネートコポリマー、ポリエチレン、ポリプロピレン、及びそれらのうち少なくとも１つを含む組み合わせからなる群から選択される材料を含む、
ことを特徴とする、多層シート。
【請求項１３】
請求項６〜１２のいずれか１項に記載の多層シートであって、
前記第１のキャップ層が、ポリフッ化ビニル、ポリビニリデンフルオリド、ポリテトラフルオロエチレン、エチレン-テトラフルオロエチレンコポリマー、ポリクロロトリフルオロエチレン、エチレン-クロロトリフルオロエチレンコポリマー、テトラフルオロエチレンヘキサフルオロプロピレンビニリデンフルオリド、及びそれらのうち少なくとも１つを含む組み合わせからなる群から選択されるフルオロポリマーを含む、
ことを特徴とする、多層シート。
【請求項１４】
組成物であって、
前記組成物が、ジメチルビスフェノールシクロヘキサンカーボネート繰り返し単位とビスフェノールＡ繰り返し単位とを含んで次の構造を有する第１のポリカーボネートを含み、
【化４】
2015504597.tif 000041
前記ジメチルビスフェノールシクロヘキサンカーボネート繰り返し単位が、前記組成物中の繰り返し単位総計を基準にして１０ｗｔ％〜５０ｗｔ％の量で存在し、
前記組成物が、次の構造を有するポリフタレートカーボネートコポリマーを含む第２のポリカーボネートを含み、且つ、
【化５】
2015504597.tif 000042
前記組成物が、ビスフェノールＡポリカーボネートホモポリマーを含む第３のポリカーボネートを含む、
ことを特徴とする、組成物。
【請求項１５】
請求項１４に記載の組成物であって、
前記組成物の総重量１００ｗｔ％を基準にして、前記第２のポリカーボネートが２０ｗｔ％〜５０ｗｔ％の量で存在し、前記第３のポリカーボネートが０ｗｔ％〜４０ｗｔ％の量で存在する、
ことを特徴とする、組成物。
【請求項１６】
請求項１５に記載の組成物であって、
前記組成物の総重量１００ｗｔ％を基準にして、前記第２のポリカーボネートが４０ｗｔ％〜５０ｗｔ％の量で存在し、前記第３のポリカーボネートが１０ｗｔ％〜２５ｗｔ％の量で存在する、
ことを特徴とする、組成物。
【請求項１７】
多層シートを製造する方法であって、
中心層と第１のキャップ層とを共押出するステップを含み、
前記中心層が中心組成物を含み、
前記中心組成物が、ジメチルビスフェノールシクロヘキサンカーボネート繰り返し単位とビスフェノールＡ繰り返し単位とを含んで次の構造を有する第１のポリカーボネートを含み、
【化６】
2015504597.tif 000043
前記ジメチルビスフェノールシクロヘキサンカーボネート繰り返し単位が、前記中心組成物の繰り返し単位総計を基準にして１０ｗｔ％〜５０ｗｔ％の量で存在し、
前記中心組成物が、次の構造を有するポリフタレートカーボネートコポリマーを含む第２のポリカーボネートを含み、
【化７】
2015504597.tif 000044
前記中心組成物が、ビスフェノールＡポリカーボネートホモポリマーを含む第３のポリカーボネートを含み、且つ
前記第１のキャップ層が、ポリカーボネート及びＵＶ光吸収安定剤、レゾルシノールポリアリレートカーボネートコポリマー、並びにそれらのうち少なくとも１つを含む組み合わせからなる群から選択される要素を含む、
ことを特徴とする、多層シートを製造する方法。
【請求項１８】
請求項１７に記載の方法であって、
ポリカーボネートを含む第２のキャップ層を共押出することをさらに含み、
前記中心層が前記第１のキャップ層と前記第２のキャップ層との間に配置される、
ことを特徴とする、方法。
【請求項１９】
請求項１７〜１８の何れか１項に記載の方法であって、
ポリオレフィンを含む第２のキャップ層を前記中心層に対してラミネートすることをさらに含み、
前記中心層と前記第２のキャップ層との間に接着層が配置され、
前記中心層が前記第１のキャップ層と前記接着層との間に配置される、
ことを特徴とする、方法。
【請求項２０】
請求項１〜１６の何れか１項に記載の組成物から作られる物品であって、
前記物品が、モニターのハウジング、携帯電話のハウジング、絶縁フィルム、電気コネクタ、照明器具の構成部分、装飾品、家庭用器具、屋根、温室、サンルーム、及び水泳プールの囲い壁からなる群から選択される、
ことを特徴とする、物品。
【発明の詳細な説明】
【技術分野】
【０００１】
本開示は、ポリカーボネート組成物、ポリカーボネートシート、及び光起電モジュールに関する。
【背景技術】
【０００２】
光起電（ＰＶ）モジュールには、封止材によってシーリングした太陽電池セルが通常含まれており、それらはスーパーストレートやバックシートに対してラミネートされている。通常、ＰＶモジュール用の前記バックシートは、ポリフッ化ビニル（ＰＶＦ、例えばテドラー（商標））-ポリエチレンテレフタラート（ＰＥＴ）-ＰＶＦラミネート（即ちＴＰＴラミネート）のような３層ラミネート構造からなっている。ＰＶＦ層は風化抵抗性を提供する。また、ＰＥＴは機械的強度、誘電性絶縁、及び水蒸気抵抗性という、ＰＶモジュールのバックシートの全ての望ましい特性を提供する。しかしＰＶＦはフルオロポリマーであって高価である上に、環境調和性でなく製造も難しい。また、ＰＥＴは、良好な機械的バリア性、電気的バリア性、及び水蒸気バリア性を有する低コストプラスチックフィルムを通常作ることができるものの、ＰＥＴフィルムは長期的使用中に高湿度・高温環境に暴露されると加水分解を受けやすく、ＰＶモジュールの寿命中にバックシート全体の性能が低下する恐れがある。さらに、前記ＴＰＴラミネートを製造するには、前記ＰＥＴ層と前記ＰＶＦ層とを別個の接着層によって一つに結合する必要がある。通常、係る接着結合は、ＰＶモジュール用途においてモジュールの耐用寿命に渡って持ちこたえるのに十分な強度ではない。従って結合強度がバックシートの長期的な屋外暴露中に低下して、層間のデラミネーションという問題に至る恐れもある。
【０００３】
ＴＰＴ型構造以外に、バックシートはフルオロポリマー層（Ｔ）、ＰＥＴ層（Ｐ）、及びポリエチレン層（Ｅ）を含むＴＰＥ構造を有することもできる。前記ＴＰＥバックシートを用いて、バックシート構造全体に含まれるフルオロポリマーの使用を削減できる。しかし係るバックシートには依然として各層を製造するステップや、そのＰＥＴ層とフルオロポリマー層との間やＰＥＴ層とポリエチレン層との間に接着層を用いる特別な層間ラミネートプロセスが必要とされ得る。結果的にその全体的な製造コストは比較的大きくなる恐れがあり、さらにその製品は長期的な屋外使用中に層間の不十分な接着結合に起因する層間のデラミネーションのリスクを被り得る。
【０００４】
ポリカーボネート系シートは、ＰＶＦ-ＰＥＴ-ＰＶＦバックシートに足りない特性のいくつかを改善することができる。例えば特許文献１に記載のように、１，１ビス（４-ヒドロキシ-３-メチルフェニル）シクロヘキサン（ジメチルビスフェノールシクロヘキサン、ＤＭＢＰＣ）系ポリカーボネートコポリマー（例えばＳＡＢＩＣイノベーティブプラスチックス社市販のレキサン（商標）ＤＭＸ樹脂）は同様の水分抵抗性を提供し、ビスフェノールＡ（ＢＰＡ）系ポリカーボネート（ＰＣ）ポリマーよりも良好な水蒸気バリアを提供できる。しかしＤＭＢＰＣポリカーボネートコポリマーから作られた物品には通常、不十分な衝撃抵抗性という悩みがある。特許文献２は、鉛筆硬度と衝撃抵抗性とのバランスをとるためのＤＭＢＰＣポリカーボネートコポリマーとＢＰＡポリカーボネートとのブレンドを開示している。特許文献３は、ＤＭＢＰＣポリカーボネート含有表面層とＢＰＡポリカーボネート系の第２の層とを含む複合材料であって、その配合を最適化して前記ＤＭＢＰＣポリカーボネート含有表面層のより良好な鉛筆硬度を達成するようにしたものを開示している。特許文献４は、ＤＭＢＰＣ系ポリカーボネートコポリマーであって、高アンモニア環境（例えばＰＶエネルギーシステムを利用する地方エリアに見られるようなもの）に暴露した場合にＢＰＡポリカーボネートよりも良好なポリマー劣化抵抗性を示すものを開示している。
【先行技術文献】
【特許文献】
【０００５】
【特許文献１】米国特許第４３０４８９９号明細書
【特許文献２】米国特許出願第２００９／０１７６９４６号明細書
【特許文献３】米国特許出願第２００８／０２５４２９９号明細書
【特許文献４】米国特許第７５２１１１９号明細書
【発明の概要】
【発明が解決しようとする課題】
【０００６】
多くのＰＶモジュールが曝され得る共通の環境条件は、周囲の高温と高湿度との組み合わせである。そのため、ＰＶ封入材料の熱水耐性が希求される。従ってＰＶモジュール用途に有効に用いることが可能な、最適化されたポリカーボネート配合物の需要が存在する。
【課題を解決するための手段】
【０００７】
種々の実施形態においては、ポリカーボネート組成物及びポリカーボネートシート、並びにそれらを製造する方法及び使用する方法を開示する。
【０００８】
一実施形態においては、光起電モジュールが透明なスーパーストレートとバックシートとを含み、前記バックシートは中心組成物を含む中心層を含む。前記中心組成物は、ジメチルビスフェノールシクロヘキサンカーボネート繰り返し単位とビスフェノールＡ繰り返し単位とを含んで次の構造を有する第１のポリカーボネートから作られ、
【化１】
2015504597.tif 000003
前記ジメチルビスフェノールシクロヘキサンカーボネート繰り返し単位は、前記中心組成物中の繰り返し単位総計を基準にして１０ｗｔ％〜５０ｗｔ％の量で存在する。且つ前記中心組成物は、ビスフェノールＡポリカーボネートホモポリマー、ポリフタレートカーボネートコポリマー、２-フェニル-３，３-ビス（４-ヒドロキシフェニル）フタルイミジンカーボネートとビスフェノールＡカーボネート繰り返し単位とを含むポリカーボネートコポリマー、ビスフェノールＡカーボネートとテトラブロモビスフェノールＡカーボネート繰り返し単位とを含むポリカーボネートコポリマー、及びそれらのうち少なくとも１つを含む組み合わせからなる群から選択される、第２のポリカーボネートから作られる。前記スーパーストレートと前記バックシートとの間には光起電電池セルが含まれる。
【０００９】
別の実施形態においては、多層シートが、中心組成物から作られる中心層を含む。前記中心組成物は、ジメチルビスフェノールシクロヘキサンカーボネート繰り返し単位とビスフェノールＡ繰り返し単位とを含んで次の構造を有する第１のポリカーボネートを含み、
【化２】
2015504597.tif 000004
前記ジメチルビスフェノールシクロヘキサンカーボネート繰り返し単位は、前記中心組成物中の繰り返し単位総計を基準にして１０ｗｔ％〜５０ｗｔ％の量で存在する。且つ前記中心組成物は、次の構造を有するポリフタレートカーボネートコポリマーを含む第２のポリカーボネートを含み、
【化３】
2015504597.tif 000005
ビスフェノールＡポリカーボネートホモポリマーを含む第３のポリカーボネートを含む。且つ前記中心層の表面上には第１のキャップ層が配置される。
【００１０】
一実施形態においては組成物が、ジメチルビスフェノールシクロヘキサンカーボネート繰り返し単位とビスフェノールＡ繰り返し単位とを含んで次の構造を有する第１のポリカーボネートを含み、
【化４】
2015504597.tif 000006
前記ジメチルビスフェノールシクロヘキサンカーボネート繰り返し単位は、前記組成物中の繰り返し単位総計を基準にして１０ｗｔ％〜５０ｗｔ％の量で存在する。且つ前記組成物は、次の構造を有するポリフタレートカーボネートコポリマーを含む第２のポリカーボネートを含み、
【化５】
2015504597.tif 000007
ビスフェノールＡポリカーボネートホモポリマーを含む第３のポリカーボネートを含む。
【００１１】
一実施形態においては、多層シートを製造する方法が、中心層と第１のキャップ層とを共押出するステップを含む。前記中心層は中心組成物を含み、前記中心組成物は、ジメチルビスフェノールシクロヘキサンカーボネート繰り返し単位とビスフェノールＡ繰り返し単位とを含んで次の構造を有する第１のポリカーボネート組成物を含み、
【化６】
2015504597.tif 000008
前記ジメチルビスフェノールシクロヘキサンカーボネート繰り返し単位は、前記中心組成物中の繰り返し単位総計を基準にして１０ｗｔ％〜５０ｗｔ％の量で存在する。且つ前記中心組成物は、次の構造を有するポリフタレートカーボネートコポリマーを含む第２のポリカーボネートを含み、
【化７】
2015504597.tif 000009
ビスフェノールＡポリカーボネートホモポリマーを含む第３のポリカーボネートを含む。前記第１のキャップ層は、ポリカーボネート及びＵＶ光吸収安定剤、レゾルシノールポリアリレートカーボネートコポリマー、並びにそれらのうち少なくとも１つを含む組み合わせからなる群から選択される要素を含む。
【００１２】
以下、上記及びその他の特徴や特性をより詳細に説明する。
【００１３】
次に図面の簡単な説明を示す。類似の要素は類似の番号を付けてある。これらは本明細書に開示の例示的な実施形態を図解する目的で提供するものであって、限定する目的で提供するものではない。
【図面の簡単な説明】
【００１４】
【図１】本明細書に記載の多層シートの一実施形態を示す模式図である。
【図２】本明細書に記載の多層シートの一実施形態を示す模式図である。
【図３】本明細書に記載の多層シートの一実施形態を示す模式図である。
【図４】ＰＶモジュールを示す模式図である。
【発明を実施するための形態】
【００１５】
本明細書で開示するのは、種々の実施形態において、中心層とキャップ層（例えば前記中心層と結合可能な風化保護層）とを含む多層シートである（本明細書において「フィルム」と「シート」とは互換的に用いる）。前記多層シートは種々のエレクトロニクス用途（例えば非限定的にＰＶモジュール）に用いることができ、突刺抵抗性の保持３０％以上と縦方向及び／又は横方向の熱収縮１％以下とを有する熱水安定性のシートを提供できる。前記中心層は中心組成物から作ることができ、前記中心組成物はＤＭＢＰＣカーボネートホモポリマー又はＤＭＢＰＣカーボネートとＢＰＡカーボネートと（例えばＤＭＢＰＣカーボネート繰り返し単位とＢＰＡカーボネート繰り返し単位と）を含むコポリマーを含む第１のポリカーボネートと、第２のポリカーボネートとを含む（ＤＭＢＰＣカーボネートの前記繰り返し単位は、前記中心組成物中の繰り返し単位総計を基準にして１０重量パーセント（ｗｔ％）〜５０ｗｔ％の量で存在する）。前記第２のポリカーボネートは、ＢＰＡポリカーボネートホモポリマー、ＢＰＡフタル酸エステルブロックとＢＰＡカーボネートブロックとを含むポリフタレートカーボネート（ＰＰＣ）コポリマー、２-フェニル-３，３-ビス（４-ヒドロキシフェニル）フタルイミジン（ｐ，ｐ-ＰＰＰＢＰ）カーボネートとＢＰＡカーボネートとを繰り返し単位として含む高温ポリカーボネートコポリマー（例えばＳＡＢＩＣイノベーティブプラスチックス社市販のレキサン（商標）ＸＨＴ樹脂）、ＢＰＡカーボネートとテトラブロモビスフェノールＡ（ＴＢＢＰＡ）カーボネートとを繰り返し単位として含むポリカーボネートコポリマー、及びそれらのうち少なくとも１つを含む組み合わせからなる群から選択される。
【００１６】
一実施形態において、前記中心組成物は、ＤＭＢＰＣカーボネート繰り返し単位を含む第１のポリカーボネートを含むことができ、前記繰り返し単位は、前記中心組成物中の繰り返し単位総計を基準にして１０ｗｔ％〜５０ｗｔ％の量で存在する。且つ前記中心組成物は、ＰＰＣコポリマーを含む第２のポリカーボネート、及びＢＰＡポリカーボネートホモポリマーを含む第３のポリカーボネートを含むことができる。
【００１７】
結晶系シリコンＰＶモジュール（例えば、ＰＶモジュール４０を例示した図４参照）においては、太陽電池セル４８は通常はコネクタ５２によって固定され、且つ透明な封止材４６に囲まれ、両面を透明なスーパーストレート４２とバックシート４４とに対してラミネートされる（図４に例示する）。前記ＰＶモジュールは、シーリング材５０によっても囲まれている。例示的なＰＶモジュールアセンブリプロセスにおいては、スーパーストレート４２、封止材４６、太陽電池セル４８、及びバックシート４４を直接的に接触させて積層した後に（図４に例示する）加熱・加圧下でラミネートして、太陽電池セル４８の完全な封止と層間の十分な接着強度とが達成されるようにする。スーパーストレート４２とバックシート４４とは、長期的な屋外使用中の前記ソーラーモジュールに対して機械的保護、風化保護、及び電気的絶縁を提供できる。直射日光に暴露されるため、スーパーストレート４２が良好なＵＶ劣化保護性能を有することが望ましい。通常、殆どのＰＶモジュール用途において、バックシート４４は直接的な日光暴露を受けない。それでも、バックシート４４を間接光（例えば周囲環境からの反射ＵＶ光や散乱ＵＶ光）に起因するＵＶ暴露から保護することは望ましい。
【００１８】
さらにＰＶモジュールが高温（例えば５０℃以上）や高湿（例えば５０％以上の相対湿度）に曝される場合には、そのバックシートやスーパーストレートの熱水耐性によって、前記バックシートやスーパーストレートが係る過酷条件下において劣化することなく長期的使用に耐えるようにすることができる。例えばＩＥＣ６１７３０-２では、ＰＶモジュールが最低１０００時間の高温高湿試験に８５℃、８５％相対湿度の条件で合格することが要求される。さらに水蒸気バリアもスーパーストレートやバックシートにとって望ましい（環境からの水分侵入に起因する、セルの腐食やスーパーストレート及びバックシートの封止材からの潜在的デラミネーションの可能性を低減させられるため）。
【００１９】
酢酸ビニル含量２５ｗｔ％〜３５ｗｔ％を有するポリ（エチレン−ｃｏ−酢酸ビニル）（ＥＶＡ）樹脂であって、架橋剤としての有機過酸化物、光安定剤、及び／又は接着促進剤を含む添加剤パッケージを有するものを、前記太陽電池セル封止材として用いることができる。ＥＶＡを封止材として用いるＰＶモジュールアセンブリプロセスには、当該アセンブリを加熱して１３５℃〜１５０℃にし、真空・加圧を数分間加えて前記ＥＶＡ材の十分な硬化を達成し、太陽電池セルを封止し且つスーパーストレートとバックシートとを前記アセンブリに対して接着するステップを含めることができる。係る場合、前記バックシートやスーパーストレートの小さい熱収縮は、ＰＶモジュールアセンブリプロセス中のバックシートやスーパーストレートの熱収縮に起因する、太陽電池セルアレイのセル間距離の損乱を避けるのに重要であり得る。
【００２０】
本明細書に開示の組成物を含むポリカーボネート組成物やシートは良好な熱水耐性と良好な突刺抵抗性とを提供できる。これは、前記シートがＩＥＣ６１７３０-２に記載の要件に合格できる（即ち最低１０００時間の高温高湿試験に８５℃、８５％相対湿度の条件で合格できる）ことを意味する。また、少ない熱収縮（例えば３％以下であって、特に１％以下）、低い水蒸気透過度（ＷＶＴＲ）（例えば１５ｇ／ｍ２-２４時間以下）、ＵＶ劣化抵抗性、低コスト製造プロセス（中心層と耐候性キャップ層とをシングルステップの共押出プロセスにより製造して１つに結合できる場合）、及び環境調和性（前記キャップ層（例えば風化保護層）が任意選択でハロゲン不含ポリマーを含む場合）を提供できる。例えば、本明細書に開示のシートは環境暴露後の突刺抵抗性の保持３０％以上（具体的には４０％以上、より具体的には５０％以上、さらに具体的には６０％以上、さらにより具体的には７０％以上）を提供できる。
【００２１】
一実施形態においては多層シートを開示し、前記多層シートは中心層とキャップ層（例えば耐候性キャップ層）とを含む。前記中心層は、ＤＭＢＰＣカーボネートホモポリマー（又はＤＭＢＰＣカーボネートとＢＰＡカーボネートとを含むコポリマー）を含む第１のポリカーボネートを含む中心組成物を含むことができる。そのＤＭＢＰＣカーボネート繰り返し単位は、前記中心組成物中の繰り返し単位総計を基準にして１０ｗｔ％〜５０ｗｔ％の量で存在する。且つ前記中心組成物は、ＢＰＡポリカーボネートホモポリマー、ＰＰＣコポリマー、ｐ，ｐ-ＰＰＰＢＰカーボネートとＢＰＡカーボネートとを含むポリカーボネートコポリマー、ＢＰＡカーボネートとＴＢＢＰＡカーボネートとを含むポリカーボネートコポリマー、及びそれらのうち少なくとも１つを含む組み合わせからなる群から選択される、第２のポリカーボネートを含むことができる。係る多層シートは良好な熱水耐性、少ない熱収縮、良好な衝撃抵抗性、低いＷＶＴＲ、及びＵＶ劣化抵抗性を有することができる。前記多層シートはバックシート及び／又はスーパーストレート（多層シートが透明である場合）としてＰＶモジュールに用いることができ、前記ＰＶモジュールはスーパーストレートとバックシートとを含み、前記スーパーストレートと前記バックシートとの間には太陽電池セルが含まれる。前記第２のポリカーボネートがＰＰＣコポリマー、ｐ，ｐ-ＰＰＰＢＰカーボネートとＢＰＡカーボネートとを含むポリカーボネートコポリマー、又はＴＢＢＰＡカーボネートとＢＰＡカーボネートとを含むポリカーボネートコポリマーを含む場合には、ＢＰＡポリカーボネートを含む第３のポリカーボネートも任意選択で中心組成物中に存在してよい。前記中心組成物が第３のポリカーボネートを含有することによって、前記第１のポリカーボネート（ＤＭＢＰＣカーボネート繰り返し単位を含む）と前記第２のポリカーボネート（ＰＰＣコポリマー、ｐ，ｐ-ＰＰＰＢＰカーボネートコポリマー、又はＴＢＢＰＡカーボネートコポリマーを含む）との混和性を増大させて、前記中心組成物のメルトフローを調整する（例えば前記中心組成物の粘度を下げる）ようにし得る。ＰＰＣを前記中心組成物中に含ませることによって、前記多層シートの熱収縮を低減させることができる。
【００２２】
前記第２のポリカーボネートがＰＰＣコポリマー及び／又はｐ，ｐ-ＰＰＰＢＰカーボネートコポリマー及び／又はＴＢＢＰＡカーボネートコポリマーを含む場合には、前記組成物の総重量１００ｗｔ％を基準にして前記第２のポリカーボネートは２０ｗｔ％〜５０ｗｔ％の量で存在してもよく、前記第３のポリカーボネートは０ｗｔ％〜４０ｗｔ％の量で存在してもよい。別の実施形態においては、前記組成物の総重量１００ｗｔ％を基準にして前記第２のポリカーボネートは４０ｗｔ％〜５０ｗｔ％の量で存在してもよく、前記第３のポリカーボネートは１０ｗｔ％〜２５ｗｔ％の量で存在してもよい。
【００２３】
前記第２のポリカーボネートがＢＰＡポリカーボネートを含む場合には、前記第２のポリカーボネートのうち２０ｗｔ％〜９０ｗｔ％（特に３０ｗｔ％〜８０ｗｔ％、さらに特に４５ｗｔ％〜７５ｗｔ％）の量で存在してよい。
【００２４】
本明細書で用いる場合、用語「ポリカーボネート」は式（１）の繰返しカーボネート単位を有する組成物を意味する。
【化８】
2015504597.tif 000010
式中、Ｒ１基の総数のうち少なくとも６０パーセントが芳香族部を含み、その残部が脂肪族、脂環族、又は芳香族である。一実施形態においては各Ｒ１はＣ６-３０芳香族基である（即ち少なくとも１つの芳香族部を含む）。Ｒ１は式ＨＯ-Ｒ１-ＯＨ（特に式（２））のジヒドロキシ化合物由来であってよい。
ＨＯ-Ａ１-Ｙ１-Ａ２-ＯＨ（２）
式中、Ａ１及びＡ２のそれぞれは単環式の２価芳香族基である。Ｙ１は単結合、又はＡ１とＡ２とを隔てる１個以上の原子を有する架橋基である。例示的な一実施形態においては、１個の原子がＡ１とＡ２とを隔てている。具体的には、各Ｒ１は式（３）のジヒドロキシ芳香族化合物由来であってよい。
【化９】
2015504597.tif 000011
式中、Ｒａ及びＲｂはそれぞれハロゲン又はＣ１-１２アルキル基を表しており、同一でも異なってもよい。且つｐ及びｑはそれぞれ独立して０〜４の整数である。従ってｐが０の場合にはＲａは水素であり、同様にｑが０の場合にはＲｂは水素である。また式（３）においてＸａは、２個のヒドロキシ置換芳香族基を連結する架橋基を表す。この場合に前記架橋基と各Ｃ６アリーレン基の前記ヒドロキシ置換基とは、前記Ｃ６アリーレン基上で互いに対してオルト、メタ、又はパラ（特にパラ）に配置される。一実施形態においては、架橋基Ｘａは単結合、-Ｏ-、-Ｓ-、-Ｓ（Ｏ）-、-Ｓ（Ｏ）２-、-Ｃ（Ｏ）-、又はＣ１-１８有機基である。前記Ｃ１-１８有機架橋基は環式又は非環式、芳香族又は非芳香族であってよく、ヘテロ原子（例えばハロゲン、酸素、窒素、硫黄、ケイ素、又はリン（phosphorous））をさらに含んでもよい。前記Ｃ１-１８有機基は、前記Ｃ１-１８有機架橋基の共通の１個のアルキリデン炭素又は別々の炭素に対して結合相手の前記Ｃ６アリーレン基のそれぞれが結合するように配置されてもよい。一実施形態においては、ｐ及びｑはそれぞれ１であり、Ｒａ及びＲｂはそれぞれ各アリーレン基の前記ヒドロキシ基に対してメタに配置されるＣ１-３アルキル基（特にメチル）である。
【００２５】
一実施形態においては、Ｘａは置換又は非置換のＣ３-１８シクロアルキリデン、式-Ｃ（Ｒｃ）（Ｒｄ）-のＣ１-２５アルキリデン（Ｒｃ及びＲｄはそれぞれ独立して水素、Ｃ１-１２アルキル、Ｃ１-１２シクロアルキル、Ｃ７-１２アリールアルキル、Ｃ１-１２へテロアルキル、又は環式Ｃ７-１２ヘテロアリールアルキル）、又は式-Ｃ（＝Ｒｅ）-の基（Ｒｅは２価Ｃ１-１２炭化水素基）である。この種類の例示的な基には、メチレン、シクロヘキシルメチレン、エチリデン、ネオペンチリデン、及びイソプロピリデンが含まれ、さらに２-［２．２．１］-ビシクロヘプチリデン、シクロヘキシリデン、シクロペンチリデン、シクロドデシリデン、及びアダマンチリデンも含まれる。Ｘａが置換シクロアルキリデンの場合の具体的な例は、式（４）のシクロヘキシリデンで架橋されたアルキル置換ビスフェノールである。
【化１０】
2015504597.tif 000012
式中、Ｒａ’及びＲｂ’はそれぞれ独立してＣ１-１２アルキルであり、ＲｇはＣ１-１２アルキル又はハロゲンであり、ｒ及びｓはそれぞれ独立して１〜４であり、ｔは０〜１０である。具体的な一実施形態においては、Ｒａ’及びＲｂ’のそれぞれの少なくとも１つは前記シクロヘキシリデン架橋基に対してメタに配置される。置換基Ｒａ’、Ｒｂ’、及びＲｇは、適当な炭素原子数を含む場合には、直鎖、環式、２環式、分枝鎖状、飽和、又は不飽和であってもよい。一実施形態においてはＲａ’及びＲｂ’はそれぞれ独立してＣ１-４アルキルであり、ＲｇはＣ１-４アルキルであり、ｒ及びｓはそれぞれ１であり、ｔは０〜５である。別の具体的な一実施形態においてはＲａ’、Ｒｂ’、及びＲｇはそれぞれメチルであり、ｒ及びｓはそれぞれ１であり、ｔは０又は３である。前記シクロヘキシリデンで架橋されたビスフェノールは、２モルのｏ-クレゾールと１モルのシクロヘキサノンとの反応生成物であってよい。別の例示的な一実施形態においては、前記シクロヘキシリデンで架橋されたビスフェノールは、２モルのクレゾールと１モルの水素化イソホロン（例えば１，１，３-トリメチル-３-シクロヘキサン-５-オン）との反応生成物である。係るシクロヘキサン含有ビスフェノール（例えば２モルのフェノールと１モルの水素化イソホロンとの反応生成物）は、高いガラス転移温度と高い熱変形温度とを有するポリカーボネートポリマーを作るのに有用である。
【００２６】
別の実施形態においては、ＸａはＣ１-１８アルキレン基、Ｃ３-１８シクロアルキレン基、縮合Ｃ６-１８シクロアルキレン基、又は式-Ｂ１-Ｗ-Ｂ２-の基である。Ｂ１とＢ２とは同一又は別のＣ１-６アルキレン基であり、ＷはＣ３-１２シクロアルキリデン基又はＣ６-１６アリーレン基である。
【００２７】
Ｘａは式（５）の置換Ｃ３-１８シクロアルキリデンであってもよい。
【化１１】
2015504597.tif 000013
式中、Ｒｒ、Ｒｐ、Ｒｑ、及びＲｔは独立して水素、ハロゲン、酸素、又はＣ１-１２有機基である。Ｉは直接の結合、炭素、又は２価の酸素、硫黄、若しくは-Ｎ（Ｚ）-であり、Ｚは水素、ハロゲン、ヒドロキシ、Ｃ１-１２アルキル、Ｃ１-１２アルコキシ、又はＣ１-１２アシルである。ｈは０〜２であり、ｊは１又は２であり、ｉは０又は１の整数であり、ｋは０〜３の整数である。ただしＲｒ、Ｒｐ、Ｒｑ、及びＲｔのうち少なくとも２つは一緒になって縮合した環式脂肪族、芳香族、又はヘテロ芳香族の環である。従って前記縮合環が芳香族である場合には、前記環が縮合している部位において式（５）の環は不飽和炭素-炭素結合を有する。ｋが１でｉが０の場合には、式（５）に示す環は４個の炭素原子を含む。ｋが２の場合には式（５）の環は５個の炭素原子を含み、ｋが３の場合には前記環は６個の炭素原子を含む。一実施形態においては、２つの隣接基が（例えばＲｑとＲｔとが一緒になって）１つの芳香族基を作る。別の実施形態においては、ＲｑとＲｔとが一緒になって１つの芳香族基を作り、ＲｒとＲｐとが一緒になって第２の芳香族基を作る。ＲｑとＲｔとが一緒になって１つの芳香族基を作る場合、Ｒｐは二重結合した酸素原子（即ちケトン）であってもよい。
【００２８】
式ＨＯ-Ｒ１-ＯＨのその他の有用な芳香族ジヒドロキシ化合物には、式（６）の化合物が含まれる。
【化１２】
2015504597.tif 000014
式中の各Ｒｈは、独立してハロゲン原子、Ｃ１-１０ヒドロカルビル（例えばＣ１-１０アルキル基）、ハロゲンで置換されたＣ１-１０アルキル基、Ｃ６-１０アリール基、又はハロゲンで置換されたＣ６-１０アリール基であり、ｎは０〜４である。前記ハロゲンは通常は臭素である。
【００２９】
具体的な芳香族ジヒドロキシ化合物の例示的な例は、次のものを含む。４，４'-ジヒドロキシビフェニル、１，６-ジヒドロキシナフタレン、２，６-ジヒドロキシナフタレン、ビス（４-ヒドロキシフェニル）メタン、ビス（４-ヒドロキシフェニル）ジフェニルメタン、ビス（４-ヒドロキシフェニル）-１-ナフチルメタン、１，２-ビス（４-ヒドロキシフェニル）エタン、１，１-ビス（４-ヒドロキシフェニル）-１-フェニルエタン、２-（４-ヒドロキシフェニル）-２-（３-ヒドロキシフェニル）プロパン、ビス（４-ヒドロキシフェニル）フェニルメタン、２，２-ビス（４-ヒドロキシ-３-ブロモフェニル）プロパン、１，１-ビス（ヒドロキシフェニル）シクロペンタン、１，１-ビス（４-ヒドロキシフェニル）シクロヘキサン、１，１-ビス（４-ヒドロキシフェニル）イソブテン、１，１-ビス（４-ヒドロキシフェニル）シクロドデカン、ｔｒａｎｓ-２，３-ビス（４-ヒドロキシフェニル）-２-ブテン、２，２-ビス（４-ヒドロキシフェニル）アダマンタン、α，α'-ビス（４-ヒドロキシフェニル）トルエン、ビス（４-ヒドロキシフェニル）アセトニトリル、２，２-ビス（３-メチル-４-ヒドロキシフェニル）プロパン、２，２-ビス（３-エチル-４-ヒドロキシフェニル）プロパン、２，２-ビス（３-ｎ-プロピル-４-ヒドロキシフェニル）プロパン、２，２-ビス（３-イソプロピル-４-ヒドロキシフェニル）プロパン、２，２-ビス（３-ｓｅｃ-ブチル-４-ヒドロキシフェニル）プロパン、２，２-ビス（３-ｔ-ブチル-４-ヒドロキシフェニル）プロパン、２，２-ビス（３-シクロヘキシル-４-ヒドロキシフェニル）プロパン、２，２-ビス（３-アリル-４-ヒドロキシフェニル）プロパン、２，２-ビス（３-メトキシ-４-ヒドロキシフェニル）プロパン、２，２-ビス（４-ヒドロキシフェニル）ヘキサフルオロプロパン、１，１-ジクロロ-２，２-ビス（４-ヒドロキシフェニル）エチレン、１，１-ジブロモ-２，２-ビス（４-ヒドロキシフェニル）エチレン、１，１-ジクロロ-２，２-ビス（５-フェノキシ-４-ヒドロキシフェニル）エチレン、４，４'-ジヒドロキシベンゾフェノン、３，３-ビス（４-ヒドロキシフェニル）-２-ブタノン、１，６-ビス（４-ヒドロキシフェニル）-１，６-ヘキサンジオン、エチレングリコールビス（４-ヒドロキシフェニル）エーテル、ビス（４-ヒドロキシフェニル）エーテル、ビス（４-ヒドロキシフェニル）スルフィド、ビス（４-ヒドロキシフェニル）スルホキシド、ビス（４-ヒドロキシフェニル）スルホン、９，９-ビス（４-ヒドロキシフェニル）フルオリン、２，７-ジヒドロキシピレン、６，６'-ジヒドロキシ-３，３，３'，３'-テトラメチルスピロ（ビス）インダン（「スピロビインダンビスフェノール」）、３，３-ビス（４-ヒドロキシフェニル）フタルイミド、２，６-ジヒドロキシジベンゾ-ｐ-ジオキシン、２，６-ジヒドロキシチアントレン、２，７-ジヒドロキシフェノキサチン、２，７-ジヒドロキシ-９，１０-ジメチルフェナジン、３，６-ジヒドロキシジベンゾフラン、３，６-ジヒドロキシジベンゾチオフェン、及び２，７-ジヒドロキシカルバゾール、レゾルシノール、置換レゾルシノール化合物（例えば５-メチルレゾルシノール、５-エチルレゾルシノール、５-プロピルレゾルシノール、５-ブチルレゾルシノール���５-ｔ-ブチルレゾルシノール、５-フェニルレゾルシノール、５-クミルレゾルシノール、２，４，５，６-テトラフルオロレゾルシノール、２，４，５，６-テトラブロモレゾルシノール等）、カテコール、ヒドロキノン、置換ヒドロキノン（例えば２-メチルヒドロキノン、２-エチルヒドロキノン、２-プロピルヒドロキノン、２-ブチルヒドロキノン、２-ｔ-ブチルヒドロキノン、２-フェニルヒドロキノン、２-クミルヒドロキノン、２，３，５，６-テトラメチルヒドロキノン、２，３，５，６-テトラ-ｔ-ブチルヒドロキノン、２，３，５，６-テトラフルオロヒドロキノン、２，３，５，６-テトラブロモヒドロキノン等）、又は上述のジヒドロキシ化合物のうち少なくとも１つを含む組み合わせ。
【００３０】
式（３）のビスフェノール化合物の具体例には、１，１-ビス（４-ヒドロキシフェニル）メタン、１，１-ビス（４-ヒドロキシフェニル）エタン、２，２-ビス（４-ヒドロキシフェニル）プロパン（以下「ビスフェノールＡ」又は「ＢＰＡ」）、２，２-ビス（４-ヒドロキシフェニル）ブタン、２，２-ビス（４-ヒドロキシフェニル）オクタン、１，１-ビス（４-ヒドロキシフェニル）プロパン、１，１-ビス（４-ヒドロキシフェニル）ｎ-ブタン、２，２-ビス（４-ヒドロキシ-２-メチルフェニル）プロパン、１，１-ビス（４-ヒドロキシ-ｔ-ブチルフェニル）プロパン、３，３-ビス（４-ヒドロキシフェニル）フタルイミジン、２-フェニル-３，３-ビス（４-ヒドロキシフェニル）フタルイミジン（ｐ，ｐ-ＰＰＰＢＰ）、及び１，１-ビス（４-ヒドロキシ-３-メチルフェニル）シクロヘキサン（ＤＭＢＰＣ）が含まれる。上述のジヒドロキシ化合物のうち少なくとも１つを含む組み合わせを用いることもできる。具体的な一実施形態においては、前記ポリカーボネートはビスフェノールＡ由来の直鎖ホモポリマーであり、Ａ１及びＡ２のそれぞれはｐ-フェニレンであり、Ｙ１は式（３）のイソプロピリデンである。
【００３１】
ＤＭＢＰＣカーボネートのホモポリマーは式（７）のｘ部分によって表される。そのＢＰＡカーボネートとのコポリマーは、式（７）の化学構造全体を有する。
【化１３】
2015504597.tif 000015
【００３２】
前述のように、ＤＭＢＰＣカーボネートをＢＰＡカーボネートと共重合してＤＭＢＰＣ-ＢＰＡコポリカーボネートを作ることができる。例えばＤＭＢＰＣ系ポリカーボネートはコポリマー又はホモポリマー（ＤＭＢＰＣ）として１０〜１００ｍｏｌ％のＤＭＢＰＣカーボネートと９０〜０ｍｏｌ％のＢＰＡカーボネート（特に２５ｍｏｌ％のＤＭＢＰＣカーボネートと７５ｍｏｌ％のＢＰＡカーボネート、さらに特に５０ｍｏｌ％のＤＭＢＰＣカーボネートと５０ｍｏｌ％のＢＰＡカーボネート）とを含むことができる。
【００３３】
本明細書に記載のポリカーボネートのうち任意のものを製造する方法は特に限定されない。ポリカーボネートを製造する任意の公知の方法によって製造してもよく、例えばホスゲンを用いる界面法及び／又はジアリールカーボネート（例えばジフェニルカーボネート又はビスメチルサリチルカーボネート）をカーボネート源として用いる溶融法によって製造してもよい。
【００３４】
上述の通り前記第２のポリカーボネートは、式（８）に示すようなＢＰＡカーボネートブロックと芳香族エステルブロック（例えばイソフタレートやテレフタレート）とを含むＰＰＣポリマーを含んでよい。
【化１４】
2015504597.tif 000016
【００３５】
一実施形態においては、前記ＰＰＣポリマーが１０ｍｏｌ％〜５０ｍｏｌ％のＢＰＡカーボネートブロックと５０ｍｏｌ％〜９０ｍｏｌ％の芳香族エステルブロック（特に２０ｍｏｌ％のＢＰＡブロックと８０ｍｏｌ％の芳香族エステルブロック）とをイソフタレート：テレフタレート比９３：７で含んでよい。
【００３６】
式（２）のジヒドロキシ化合物の具体例は次式（９）であってもよい。
【化１５】
2015504597.tif 000017
これは、（３，３-ビス（４-ヒドロキシフェニル）-２-フェニルイソインドリン-１-オン（ＰＰＰＢＰ）としても公知である）２-フェニル-３，３-ビス（４-ヒドロキシフェニル）フタルイミジンとしても公知である。
【００３７】
式（２）のジヒドロキシ化合物は次式（１０）であってもよい。
【化１６】
2015504597.tif 000018
式中、Ｒ３及びＲ５はそれぞれ独立してハロゲン又はＣ１-６アルキル基であり、Ｒ４はＣ１-６アルキル、フェニル、又はフェニルが最大５個のハロゲン若しくはＣ１-６アルキル基で置換されたものであり、ｃは０〜４である。具体的な一実施形態においては、Ｒ４はＣ１-６アルキル基又はフェニル基である。さらに別の実施形態においては、Ｒ４はメチル基又はフェニル基である。さらなる具体的な一実施形態においては、各ｃは０である。
【００３８】
一実施形態においては、前記第２のポリカーボネートは式（９）及び（１０）について記載したｐ，ｐ-ＰＰＰＢＰカーボネートとＢＰＡカーボネートとのコポリマーを含んでもよく、前記コポリマーは式（１１）で例示する構造を有する。
【化１７】
2015504597.tif 000019
【００３９】
ｐ，ｐ-ＰＰＰＢＰカーボネートとＢＰＡカーボネートとの前記コポリマーは、２５ｍｏｌ％〜７５ｍｏｌ％のｐ，ｐ-ＰＰＰＢＰカーボネートと７５ｍｏｌ％〜２５ｍｏｌ％のＢＰＡカーボネートとを含んでよく、具体的には３５ｍｏｌ％のｐ，ｐ-ＰＰＰＢＰカーボネートと６５ｍｏｌ％のＢＰＡカーボネートとを含んでよい。
【００４０】
一部の実施形態においては、前記第２のポリカーボネートは臭素化ポリカーボネート（即ち２，２'，６，６'-テトラブロモ-４，４'-イソプロピリデンジフェノール（ＴＢＢＰＡ）に由来する臭素化カーボネート単位とＴＢＢＰＡでない少なくとも１つのジヒドロキシ芳香族化合物に由来するカーボネート単位とを含む、ポリカーボネート）であってもよい。前記ジヒドロキシ芳香族化合物は式（５）及び（６）の１つであってよい。
【００４１】
前記ＴＢＢＰＡコポリマーの製造に用いるジヒドロキシ芳香族化合物に対するＴＢＢＰＡ  の相対比は、一部の実施形態においては前記ポリカーボネート組成物に用いるＴＢＢＰＡコポリマー量と所望の臭素量とによって決まる。一実施形態において前記ＴＢＢＰＡコポリマーは、３０〜７０ｗｔ％のＴＢＢＰＡと３０〜７０ｗｔ％のジヒドロキシ芳香族化合物（具体的にはビスフェノールＡ）とを有する組成物から製造され、具体的には４５〜５５ｗｔ％のＴＢＢＰＡと４５〜５５ｗｔ％のジヒドロキシ芳香族化合物（具体的にはビスフェノールＡ）とを有する組成物から製造される。一実施形態においては、前記ＴＢＢＰＡコポリマー中にその他のモノマーは存在しない。
【００４２】
複数種のＴＢＢＰＡコポリマーの組み合わせを用いることもできる。具体的には、フェノール末端キャップを有するＴＢＢＰＡコポリマーを用いることができる。さらに具体的には、２，４，６-トリブロモフェノール末端キャップを有するＴＢＢＰＡカーボネートを用いることができる。
【００４３】
前記ＴＢＢＰＡコポリマーは、ゲル浸透クロマトグラフィー（ＧＰＣ）によりポリカーボネート標準を用いて測定した場合に１８０００〜３００００ダルトン（具体的には２００００〜３００００ダルトン）のＭｗを有してもよい。ＴＢＢＰＡカーボネートとＢＰＡカーボネートとの前記コポリマーの構造は式（１２）で例示される。
【化１８】
2015504597.tif 000020
ＴＢＢＰＡカーボネートとＢＰＡカーボネートとの前記コポリマーは２５ｍｏｌ％〜７５ｍｏｌ％のＴＢＢＰＡと７５ｍｏｌ％〜２５ｍｏｌ％のＢＰＡとを含んでよく、具体的には、３５ｍｏｌ％のＴＢＢＰＡと６５ｍｏｌ％のＢＰＡとを含んでよい。
【００４４】
「ポリカーボネート」を本明細書で用いる場合、ホモポリカーボネート（この場合、当該ポリマーの各Ｒ１は同一である）、カーボネート中に複数種のＲ１部分を含むコポリマー（本明細書では「コポリカーボネート」と呼ぶ）、カーボネート単位と別種のポリマー単位（例えばエステル単位）とを含むコポリマー、並びにホモポリカーボネート及び／又はコポリカーボネートの少なくとも１つを含む組み合わせがさらに含まれる。本明細書で用いる場合、「組み合わせ」はブレンド、混合物、アロイ、反応生成物等を包含する。
【００４５】
前記ポリカーボネート組成物は、耐衝撃改良剤をさらに含んでもよい。例示的な耐衝撃改良剤には、天然ゴム、フッ素系エラストマー、エチレン-プロピレンゴム（ＥＰＲ）、エチレン-ブテンゴム、エチレン-プロピレンジエンモノマーゴム（ＥＰＤＭ）、アクリレートゴム、水素化ニトリルゴム（ＨＮＢＲ）シリコーンエラストマー、及びエラストマー変性グラフトコポリマー（例えばスチレン-ブタジエン-スチレン（ＳＢＳ）、スチレン-ブタジエンゴム（ＳＢＲ）、スチレン-エチレン-ブタジエン-スチレン（ＳＥＢＳ）、アクリロニトリル-ブタジエン-スチレン（ＡＢＳ）、アクリロニトリル-エチレン-プロピレンジエン-スチレン（ＡＥＳ）、スチレン-イソプレン-スチレン（ＳＩＳ）、メチルメタクリレート-ブタジエン-スチレン（ＭＢＳ）、高ゴム含有グラフト（ＨＲＧ）等）が含まれる。耐衝撃改良剤は、通常は前記組成物中のポリマーの総重量を基準にして１〜３０ｗｔ％の量で存在する。
【００４６】
前記ポリカーボネートに加えて、前記組成物はこの種のポリマー組成物に通常含まれる種々の添加剤を含んでもよい。ただし前記添加剤は、当該熱可塑性組成物の望ましい特性（特に熱水耐性、水蒸気透過抵抗性、突刺抵抗性、及び熱収縮）に対して著しく不利に影響しないように選択する。係る添加剤は、前記組成物を作るための成分の混合中に適当な時点において添加してよい。例示的な添加剤には、フィラー、補強剤、酸化防止剤、熱安定剤、光安定剤、紫外（ＵＶ）光安定剤、可塑剤、潤滑剤、離型剤、帯電防止剤、着色剤（例えば二酸化チタン、カーボンブラック、及び有機色素）、表面効果添加剤、放射線安定剤、難燃剤、及びアンチドリップ剤が含まれる。複数の添加剤の組み合わせを用いることもでき、例えば熱安定剤、離型剤、及び紫外光安定剤の組み合わせである。通常において前記添加剤は、有効であることが一般公知の量で用いる。添加剤の総量（耐衝撃改良剤、フィラー、又は補強剤以外）は、前記組成物の総重量を基準にして通常は０．０１〜５ｗｔ％である。
【００４７】
光安定剤及び／又は紫外光（ＵＶ）吸収安定剤を用いることもできる。例示的な光安定剤添加剤には、ベンゾトリアゾール（例えば２-（２-ヒドロキシ-５-メチルフェニル）ベンゾトリアゾール、２-（２-ヒドロキシ-５-ｔｅｒｔ-オクチルフェニル）-ベンゾトリアゾール、及び２-ヒドロキシ-４-ｎ-オクトキシベンゾフェノン）、又は前述の光安定剤のうち少なくとも１つを含む組み合わせが含まれる。光安定剤は全組成物（フィラーを除く）の１００重量部を基準にして０．０１〜５重量部の量で用いる。
【００４８】
可能なＵＶ吸収安定剤にはトリアジン及び／又はジベンゾイルレゾルシノールが含まれる。トリアジンには次のものが含まれる。
【化１９】
2015504597.tif 000021
式中、Ｒ１＝Ｈであり、Ｒ２、Ｒ３＝独立してＨ、脂肪族Ｃ１-Ｃ１２、環式脂肪族Ｃ３-Ｃ１２、又は芳香族である。Ｒ４＝Ｈ、Ｃ１-Ｃ２４脂肪族、Ｃ３-Ｃ２４環式脂肪族である。脂肪族基及び環式脂肪族基はアルコール、エーテル、エステル、及びカルボン酸の官能基性も含んでよい。また、直鎖状であっても分枝鎖状であってもよく、ケイ素を含んでもよい。望ましくは、Ｒ１、Ｒ２、及びＲ３＝Ｈである。具体的な例はＲ１、Ｒ２、Ｒ３＝Ｈ、Ｒ４＝Ｃ６Ｈ１３（例えばチヌビン（登録商標）１５７７）やＲ１、Ｒ２、Ｒ３＝Ｈ、Ｒ４＝ＣＨ２ＣＨ２ＯＯＣＣＨ（Ｃ２Ｈ５）ＣＨ２ＣＨ２ＣＨ２ＣＨ３（例えばＬＡ-４６）である。
【００４９】
可能なジベンゾイルレゾルシノールには次のものが含まれる。
【化２０】
2015504597.tif 000022
式中、Ｒ５＝Ｈ、脂肪族Ｃ１-Ｃ１２、環式脂肪族Ｃ３-Ｃ１２、ＣＨ２ＣＨ２ＣＨ２ＳｉＲｎ（ＯＲ８）３-ｎ、ｎ＝０〜２、Ｒ８＝Ｈ、脂肪族Ｃ１-Ｃ１２である。Ｒ６、Ｒ７＝独立してＨ、脂肪族Ｃ１-Ｃ１２、環式脂肪族Ｃ３-Ｃ１２、又は芳香族である。
【００５０】
別の可能なＵＶ吸収安定剤はジベンゾイルレゾルシノールである。
【化２１】
2015504597.tif 000023
式中、Ｒ９、Ｒ１０、Ｒ１１、Ｒ１２は独立してＨ、脂肪族Ｃ１-Ｃ１２、環式脂肪族Ｃ３-Ｃ１２、又は芳香族である。
【００５１】
安定なＵＶ吸収安定剤のいくつかの具体例は、４，６-ジベンゾイルレゾルシノール、シリル化４，６-ジベンゾイルレゾルシノール（例えば米国特許第５３９１７９５号明細書及び第５６７９８２０号明細書に記載）、及び２，４-ジフェニル-６-（２’-ヒドロキシ-４’アルコキシフェニル）-１，３，５-トリアジン（例えばＢＡＳＦ社から市販のチヌビン（商標）１５７７や旭電化から市販のアデカスタブＬＡ-４６）である。安定なＵＶ吸収安定剤は、極端な風化条件１年当たり０．１５吸光度単位（３３０ｎｍ）未満の低下速度という特徴を有する（フィルターキセノンアーク加速風化の３ＭＪ／ｍ２（３４０ｎｍで測定）暴露によって概算した場合）。複数のＵＶ吸収安定剤の混合物を用いて混和性を改善することもできる。
【００５２】
前記ＵＶ吸収安定剤は０．１５吸光度単位／年未満の低下速度を有するので、キセノンアーク加速風化で測定した場合に４マイクロメーター／年未満という概算エロージョン速度をもたらす。例示的なＵＶ吸収剤は、２，４-ジフェニル-６-（２’-ヒドロキシ-４’アルコキシフェニル）-１，３，５-トリアジン（例えばＢＡＳＦ社（ニュージャージー州０７９３２、フローラム・パーク）から市販のチヌビン（商標）１５７７やアデカ社（日本国、東京都）から市販のアデカスタブＬＡ-４６）、レゾルシノール（例えば４，６-ジベンゾイルレゾルシノール及び／又はカップリングした４，６-ジベンゾイルレゾルシノール（米国特許第５７６３６７４号明細書記載））、及びそれらのうち少なくとも１つを含む組み合わせである。
【００５３】
その他の例示的なＵＶ光吸収安定剤には、ヒドロキシベンゾフェノン、ヒドロキシベンゾトリアゾール、ヒドロキシフェニルトリアジン（例えば2-ヒドロキシフェニルトリアジン）、ヒドロキシベンゾトリアジン、シアノアクリレート、オキサニリド、ベンゾオキサジノン、２-（２Ｈ-ベンゾトリアゾール-２-イル）-４-（１，１，３，３-テトラメチルブチル）-フェノール（サイアソーブ（商標）５４１１）、２-ヒドロキシ-４-ｎ-オクチルオキシベンゾフェノン（サイアソーブ（商標）５３１）、２-［４，６-ビス（２，４-ジメチルフェニル）-１，３，５-トリアジン-２-イル］-５-（オクチルオキシ）-フェノール（サイアソーブ（商標）１１６４）、２，２'-（１，４-フェニレン）ビス（４Ｈ-３，１-ベンゾオキサジン-４-オン）（サイアソーブ（商標）ＵＶ-３６３８）、１，３-ビス［（２-シアノ-３，３-ジフェニルアクリロイル）オキシ］-２，２-ビス［［（２-シアノ-３，３-ジフェニルアクリロイル）オキシ］メチル］プロパン（ＵＶＩＮＵＬ（商標）３０３０）、２，２'-（１，４-フェニレン）ビス（４Ｈ-３，１-ベンゾオキサジン-４-オン）、１，３-ビス［（２-シアノ-３，３-ジフェニルアクリロイル）オキシ］-２，２-ビス［［（２-シアノ-３，３-ジフェニルアクリロイル）オキシ］メチル］プロパン、ナノサイズ無機材料（例えば１００ナノメートル以下の粒径を有する酸化チタン、酸化セリウム、及び酸化亜鉛）、又は上述のＵＶ光吸収安定剤のうち少なくとも１つを含む組み合わせが含まれる。ＵＶ光吸収安定剤は全組成物（フィラーを除く）の１００重量部を基準にして０．０１〜５重量部の量で用いる。
【００５４】
本明細書に開示の構成要素、プロセス、及び装置のより十全な理解は附属の図面を参照して得られる。これらの図面（本明細書では「図」とも呼ぶ）は便宜的に平易に本開示を説明する模式図に過ぎず、従って装置やその構成要素の相対的な大きさや寸法を表す（及び／又は例示的な実施形態の範囲を明示若しくは限定する）ものではない。また、以下の説明では明瞭性のために種々の具体的な用語を用いるが、それらの用語は当該図面の例図のために選択された実施形態の具体的な構造に関するものに過ぎず、本開示の範囲を明示又は限定するものではない。図面及び以下の説明において、類似の番号表示は類似の機能の構成要素を指すものである。
【００５５】
通常、ＰＶモジュール中において太陽電池セルに最も近い多層シートの側は「セル側（cell side）」と呼ばれ、前記シートの反対側は「外気側（air side）」と呼ばれる。例えば図１においては中心層１２が太陽電池セルに最も近い。図２及び３においては第２のキャップ層２２が太陽電池セルに最も近く、通常、図１〜３の第１のキャップ層１４は当該多層シートの外気側と呼ぶことができる。図１には、中心層１２と第１のキャップ層１４とを含む多層シート１０を図示する。多層シート１０のセル側にある中心層１２は、式（７）のＤＭＢＰＣカーボネート繰り返し単位を含む第１のポリカーボネート（前記ＤＭＢＰＣカーボネート繰り返し単位は、前記中心組成物中の繰り返し単位総計を基準にして１０ｗｔ％〜５０ｗｔ％の量で存在し、具体的には２５ｗｔ％〜５０ｗｔ％、より具体的には、３５ｗｔ％〜４０ｗｔ％、さらに具体的には４０ｗｔ％の量で存在する）と第２のポリカーボネート（ＢＰＡポリカーボネートホモポリマー、ＰＰＣコポリマー、ｐ，ｐ-ＰＰＰＢＰカーボネートとＢＰＡカーボネートとの繰り返し単位を含むポリカーボネートコポリマー、ＢＰＡカーボネートとＴＢＢＰＡカーボネートとを含むポリカーボネートコポリマー、及びそれらのうち少なくとも１つを含む組み合わせからなる群から選択される）とを含む、中心組成物から作ることができる。上述の通り、前記第２のポリカーボネートがＰＰＣコポリマーを含む場合には、ＢＰＡカーボネートホモポリマーを含む第３のポリカーボネートも任意選択で存在してよい。
【００５６】
第１のキャップ層１４は風化保護層として働くことができる。種々の実施形態においては、第１のキャップ層１４は耐候性ポリカーボネート、アクリル系の樹脂又はコーティング、フルオロポリマー系の樹脂又はコーティング、又はそれらのうち少なくとも１つを含む組み合わせを含むことができる。前記耐候性ポリカーボネート組成物は、非限定的に上記のＢＰＡポリカーボネート及びＵＶ光吸収安定剤、レゾルシノールポリアリレート及びカーボネートコポリマー、並びにそれらのうち少なくとも１つを含む組み合わせを含むことができる。第１のキャップ層１４が耐候性ポリカーボネート組成物を含む場合には、図１の多層シート１０は共押出プロセスを用いて作ることができる。第１のキャップ層１４がフルオロポリマー樹脂を含む場合には、任意選択の接着層を中心層１２と第１のキャップ層１４との間に用いて、前記層どうしを結合させることができる。前記フルオロポリマー樹脂は、ポリフッ化ビニル（ＰＶＦ）、ポリビニリデンフルオリド（ＰＶＤＦ）、ポリテトラフルオロエチレン（ＰＴＦＥ）、エチレン-テトラフルオロエチレンコポリマー（ＥＴＦＥ）、ポリクロロトリフルオロエチレン（ＰＣＴＦＥ又はＣＴＦＥ）、エチレン-クロロトリフルオロエチレンコポリマー（ＥＣＴＦＥ）、テトラフルオロエチレンヘキサフルオロプロピレンビニリデンフルオリド（ＴＨＶ）、及びそれらのうち少なくとも１つを含む組み合わせからなる群から選択できる。
【００５７】
ＰＶモジュールのアセンブリの間においては、図１に例示する多層シート１０の中心層１２をＥＶＡ封止材に対して直接的に接着して、ＥＶＡに対する良好な接着を提供できる（例えば４Ｎ／ｍｍ（ミリメートル当たりのニュートン）以上の接着強度)。
【００５８】
図２及び図３は、図１の多層シート１０に類似の実施形態であって、任意選択の層２２及び／又は３２をそれぞれ多層シート２０及び３０に追加したものを図示する。中心層１２及び第１のキャップ層１４は上述の通りである。第２のキャップ層２２が存在する場合には、多層シート１０のセル側に配置する。接着層３２を任意選択で用いて、中心層１２と第２のキャップ層２２との間の接着を助けてもよい（図３に示す）。種々の実施形態においてキャップ層２２は、ポリカーボネート組成物、ポリオレフィン樹脂、フルオロポリマー樹脂、フルオロポリマー樹脂を含むフルオロポリマーコーティング、又はそれらのうち少なくとも１つを含む組み合わせを含んでもよい。前記ポリカーボネート組成物は非限定的にＢＰＡカーボネートを含んでもよい。第２のキャップ層２２に用いる前記ポリオレフィン樹脂は非限定的に、酢酸ビニル含量２ｗｔ％〜１０ｗｔ％を有するＥＶＡコポリマー、低密度ポリエチレン（ＬＤＰＥ）、高密度ポリエチレン（ＨＤＰＥ）、ポリプロピレン、環式オレフィンコポリマー（ＣＯＣ）、さらにそれらのうち少なくとも１つを含む組み合わせを含んでもよい。
【００５９】
第２のキャップ層２２がポリカーボネート組成物を含む場合には、共押出プロセスを用いて、接着層を使用せずに第２の層２２と中心層１２とをワンステップで作ることができる（例えば図２参照）。第２のキャップ層２２がポリオレフィンを含む場合には、接着層３２を第２のキャップ層２２と中心層１２との間に用いて、前記層間の結合を助けてもよい（例えば図３参照）。第２のキャップ層２２がポリオレフィンを含む場合、ＰＶモジュールアセンブリに用いる場合にはさらなる水蒸気バリア性が多層シート３０に与えられる。
【００６０】
上記実施形態の何れにおいても、第１のキャップ層１４と第２のキャップ層２２とが存在する場合には、多層シート２０、３０の最も外側の層である。第２のキャップ層２２が存在しない場合には、第１のキャップ層１４と中心層１２とが多層シート１０の最も外側の層となってもよい。
【００６１】
上記実施形態の何れにおいても、多層シートのセルに対向する側及び外気に対向する多層シートの反対側の面は、任意選択で非平面の表面を有してもよい。多層シートのセル側表面にマット仕上げを施して、モジュールラミネートプロセス中の空気のトラップを回避させることによって、封止材（例えばＥＶＡ）に対する多層シートの接着を助けることが有利であり得る。また、加工された表面テクスチャを多層シートの外気側に備えることも有利であり得る。例えば本明細書に記載の多層シートをＰＶモジュール用の透明なスーパーストレートとして用いる場合、前記の加工された表面テクスチャはスーパーストレートを通ってＰＶモジュール中に入る太陽光の透過を増強できる。前記の増強された透過はＰＶモジュールの増強された出力に変換されて、ＰＶモジュールの効率を改善することができる。この役目を達成可能な加工された表面テクスチャには、複数のレンズ、マイクロレンズ、リニアプリズム、プリズム、角錐、両凸構造、及びそれらのうち少なくとも１つを含む組み合わせを含む表面テクスチャが非限定的に含まれる。加工された表面テクスチャを有する多層シートは、いくつかの方法（例えば米国特許第４２８０９７８号明細書、米国特許第７０９２１６３号明細書、及び米国特許出願公開第２００３／０１０８７１０号明細書に記載のもの）によって作ることができる。これらの方法には、ホットエンボス加工プロセス、ホットスタンピングプロセス、溶融カレンダー押出プロセス、射出成形プロセス、又は放射線硬化性コーティング材料を用いるマイクロレプリケーションコーティングプロセスが含まれる。この場合の表面テクスチャ加工されたプラスチックシートを作る方法は限定されず、経済性、入手可能性、及びそれ以外の用途要件に基づく選択の問題である。
【００６２】
次の実施例は本明細書に開示の組成物やシートを例示するものに過ぎず、その範囲を限定するものではない。
【実施例】
【００６３】
本明細書に記載の組成物を含むシートを調製し、種々の特性について試験した。水蒸気バリアは水蒸気透過度（ＷＶＴＲ）によって表し、ＡＳＴＭ規格Ｆ１２４９に従って測定した。報告する全ＷＶＴＲデータは温度３８℃、相対湿度１００％で測定し、２４時間当たり且つ平方メートル当たりのグラム数（ｇ／ｍ２-２４時間）として測定した。熱収縮はＡＳＴＭ規格Ｄ１２０４に従って測定し、シートの熱処理は１５０℃で３０分間行った。引張特性はＡＳＴＭ規格Ｄ８８２に従って測定し、破断時引張強度はメガパスカル（ＭＰａ）として測定した。多軸衝撃（ＭＡＩ）特性は、破断するための総エネルギーとしてＡＳＴＭ規格Ｄ３７６３に従って測定し、ジュール（Ｊ）で報告した。多層シートの封止材シート（例えばＥＶＡ）に対する剥離強度はＩＳＯ規格１１３３９のＴ字型剥離法により測定した。ＵＶ劣化試験はアトラス社キセノンアーク（Ｘｅアーク）Ｃｉ４０００ウェザーオメータを用いて行った。この試験においてはＸｅアークランプはＸｅアークバーナー、赤外線吸収コーティング層を有する石英インナーフィルタ（ＣＩＲＡ）、及びソーダ石灰ガラスアウターフィルタを含み、常時点灯とした。試料表面の照射レベルは０．７５ワット／平方メートル（Ｗ／ｍ２）であった（３４０ｎｍ）。ウェザーオメータのチャンバー条件は、水噴霧を止める際は３５℃の気温且つ５５℃の黒板温度に設定した。また、各試験試料に対して１週間当たり３０回の水噴霧も行った。それらの水噴霧は各週の初めから終わりまで一様に割り当て、各噴霧は１８分間連続して行った。水噴霧を行う際は、チャンバー条件を気温と黒板温度とについて３０℃に設定した。各試料のＸｅアーク試験は少なくとも２０００時間連続して行った。不透明試料の色はエックスライト社カラーアイ７０００Ａ測色計の反射モードを用いて測定し、透明試料の色は同装置の透過モードを用いて測定した。光源はＤ６５であり、１０°の観測角を用いて反射モード及び透過モードを行った。
【００６４】
＜実施例１＞
表１は、図２又は図３の第２のキャップ層２２の組成物（例えばＥＶＡ封止材に対して直接的に接着したフィルム層）とＥＶＡ封止材シートに対するそれらの剥離強度値とを示している。第１のフィルムはＢＰＡ系ポリカーボネートホモポリマーを含み、剥離強度値４．５Ｎ／ｍｍを示した。第２のフィルムは４０ｗｔ％のＤＭＢＰＣカーボネートホモポリマーと６０ｗｔ％のＢＰＡカーボネートホモポリマーとからなるポリマーブレンドを含み、剥離強度４．０Ｎ／ｍｍを示した。最後に、酢酸ビニル（ＶＡ）含量６．５ｗｔ％を有するＥＶＡコポリマーを含むフィルムは、剥離強度４．０Ｎ／ｍｍを示した。
【００６５】
【表１】
2015504597.tif 000024
【００６６】
表１は、ＤＭＢＰＣカーボネートとＢＰＡカーボネートとのブレンドから作られたフィルム層が、ＢＰＡカーボネートフィルム層又は酢酸ビニル含量（contact）６．５％を有するＥＶＡ系フィルム層として良好な剥離強度をＥＶＡ封止材に対して有することを示している。
【００６７】
＜実施例２＞
本実施例においては、種々の材料の組み合わせを用いて単層シートを作り、本発明の中心層材料にとって最適な組成物を決定した。カレンダーニップローラ構成によるフィルム押出プロセスを用いた。試料１〜５及び比較試料１〜４（Ｃ１〜Ｃ４）を、初期値の破断時引張強度と破断時伸び、多軸衝撃（ＭＡＩ）特性、ＷＶＴＲ特性、及び熱収縮特性について試験した。試料１〜３及びＣ１〜Ｃ３のシートは厚さ０．１８ｍｍ、試料４及び５は厚さ０．２５ｍｍ、Ｃ４は厚さ０．１２５ｍｍであった。表２には本実施例で試験したシートを作るのに用いた材料を記載する。重量平均分子量（Ｍｗ）はゲル浸透クロマトグラフィー（ＧＰＣ）法によって測定し、既知の分子量を有する標準ポリカーボネート試料を用いた。ＤＭＢＰＣカーボネートホモポリマーとは、式（７）のＤＭＢＰＣカーボネート繰り返し単位が１００ｍｏｌ％で存在するものを指す。表３には、Ｃ１〜Ｃ４及び試料１〜５のシート組成物と、それらの試験した物性及び熱水処理前後の結果とを示す。表４には前記物性試験のさらなる結果を示す。それらの層の熱水耐性を評価するために、加速熱水的老化プロセスとして温度１２１℃、飽和水蒸気圧１．２ｂａｒ、１００％相対湿度、７２時間の条件を用いるプレッシャークッカー試験（ＰＣＴ）を用いて、各フィルムを処理した。ＰＣＴ処理後のシートを、表３及び４のＭＡＩ特性及びＷＶＴＲ特性と同様に試験した。比較試料については、２種類のグレードのポリエチレンテレフタラート（ＰＥＴ）を用いた試験も行った。突刺抵抗性の保持及びＷＴＶＲの試験用の試料寸法は４インチ×４インチ（１０２ｍｍ×１０２ｍｍ）であった。
【００６８】
【表２】
2015504597.tif 000025
【００６９】
【表３】
2015504597.tif 000026
【００７０】
【表４】
2015504597.tif 000027
【００７１】
表３及び４に示すように、前記中心層の総重量のうち１０ｗｔ％〜５０ｗｔ％（具体的には２５ｗｔ％〜５０ｗｔ、より具体的には３５ｗｔ％〜４０ｗｔ％、さらに具体的には４０ｗｔ％）の量でＤＭＢＰＣカーボネート繰り返し単位が存在することによって、破断時引張強度、破断時伸び、ＭＡＩ、突刺抵抗性の保持、熱収縮、及びＷＶＴＲという特性の良好なバランスが得られる。比較試料２は、当該組成物中の過多なＤＭＢＰＣカーボネート（例えば７０ｗｔ％）がその特性に悪影響を及ぼし得ることを示している。破断時引張強度と破断時伸びとは何れも低下しており、ＰＣＴ後のＭＡＩは０であり、突刺抵抗性の保持は０％であった。表３及び４にはさらに、ＰＥＴ系シートではＰＣＴ前後に高い破断時引張強度値が得られるものの（比較試料４）、劣悪な突刺抵抗性の保持があることが示されている。比較試料３はＰＣＴ後の破断時引張強度及び破断時伸びについて値０であった。本明細書に開示のシートでは突刺抵抗性の保持３０％以上（具体的には４０％以上、より具体的には５０％以上、さらに具体的には６０％以上）が得られる。
【００７２】
＜実施例３＞
本実施例においては、いくつかの異なる配合を有する複数の多層シートを、中心層と耐候性保護キャップ層とを有するように、マルチマニフォールドダイとカレンダーニップローラとの構成を備える共押出プロセスを用いて作った。各多層試料の中心層及び風化保護層の配合と厚さとを表５に記載する。前記多層シートを、初期値の引張特性、ＭＡＩ、ＷＶＴＲ、熱収縮、及び光学特性（色及び透過率）についても試験した。前記シートはさらにＰＣＴ処理後のＭＡＩ特性及びＷＶＴＲ特性について試験した。結果を表６に要約する。ＴＳは引張強度を指し、ＴＥは引張伸びを指す。また、前記多層シート（風化保護キャップ層側の２０００時間ＵＶ暴露後）を色変化及び光透過率（当該試料が透明な場合）について試験した。結果を表７に要約する。
【００７３】
試料６は０．３５ｍｍ厚の不透明２層シートであって、上記共押出プロセスにより作られたものである。前記シートは、０．２５ｍｍ厚の中心層（樹脂基質としての４０ｗｔ％ＤＭＢＰＣ１００と６０ｗｔ％ＢＰＡ-ＰＣ１とのブレンドと、前記樹脂基質の重量に対して９．９ｐｐｈ（パーツ・パー・ハンドレッド）のＴｉＯ２とを含む）と、０．１０ｍｍ厚のキャップ層（樹脂基質としてのＢＰＡ-ＰＣ１、１０．５ｐｐｈのＴｉＯ２顔料、及びＵＶ光吸収安定剤としての５．８ｐｐｈのチヌビン１５７７を含む）とを含む。
【００７４】
試料７は、上記共押出プロセスにより作られた厚さ０．２６ｍｍの不透明な二層シートであった。前記シートは、４０ｗｔ％のＤＭＢＰＣ１００、４０ｗｔ％のＰＰＣ、及び２０ｗｔ％のＢＰＡ-ＰＣ２のブレンド（樹脂基質）と前記ブレンドの重量に対して９．９ｐｐｈのＴｉＯ２顔料とを含む０．１８５ｍｍ厚の中心層、並びに試料６と同じ配合を有する０．０７５ｍｍ厚のキャップ層を含んだ。
【００７５】
試料８は試料７と同じ構造と配合とを含むが、その樹脂基質は４０ｗｔ％のＤＭＢＰＣ１００、４０ｗｔ％のＰＰＣ、１０ｗｔ％の高温ＰＣ１、及び１０ｗｔ％のＢＰＡ-ＰＣ２のブレンドを含んだ。
【００７６】
試料９は試料６と同じ構造及び配合を含むが、不透明ではなく透明であった。そのキャップ層及び中心層の配合は試料６と同じであったが、ＴｉＯ２顔料は用いなかった。係る配合物は透明性が要求される用途（例えばＰＶスーパーストレート用途）に用いることができる。
【００７７】
【表５】
2015504597.tif 000028
【００７８】
【表６】
2015504597.tif 000029
【００７９】
試料７及び８は、前記中心層へのＰＰＣ添加によって当該シートのＷＶＴＲ特性が改善されたことを示している。このことは、ＰＣＴ後にも変わっていない試料７及び８のＷＶＴＲ値が示している。さらに試料７は、７４％という最大の突刺抵抗性の保持（即ちＭＡＩ総エネルギーの保持）を示した。例えばこれらの試料は、本明細書に開示のシートが突刺抵抗性の保持７０％以上と縦方向及び／又は横方向の熱収縮１％以下とを有し得ることを示している。
【００８０】
上述のように、試料６及び９はＵＶ劣化特性についても試験した（表７に示す）。表７において比較例５（Ｃ５）は、ＵＶ光安定吸収剤を含まない０．３５ｍｍ厚のＢＰＡポリカーボネート透明フィルムであった。
【００８１】
【表７】
2015504597.tif 000030
【００８２】
試料９では、当該シートが２０００時間のＵＶ暴露後にも透明なままであり得ることを示している。一方、Ｃ５（ＵＶ光安定吸収剤を含まない）では光透過率（％）の減少が生じた。
【００８３】
「透明」は本明細書においては通常、光透過率８０％以上を指す。「不透明」は光透過率３０％以下を指す。光透過率はＡＳＴＭ規格Ｄ１００３の方法Ｂに従ってマクベス（エックスライト社）７０００Ａ装置（Ｄ６５光源、１０°観測、反射成分は包含、ＵＶ成分は除外）を用いて測定する。前記多層シートが加工された表面テクスチャをその外気側（即ちソーラーモジュールに接着していない側の多層シート面）に有する場合には、光透過率の測定時に前記有テクスチャ表面はマクベス装置の光検出器に対向した向きになければならない。前記多層シートが平らな表面を両面に有する場合には、光透過率の測定時にシートの向きは重要でない。
【００８４】
中心層と第１のキャップ層とを含む本明細書に開示のシートは、種々のエレクトロニクス用途（例えばＰＶモジュール）に用いるシートにとって望ましい特性を提供できる。前記シートはＰＥＴを含むバックシートに比べて改善された加水分解安定性を有している。また、その中心層とキャップ層とをワンステップの共押出プロセスによって形成及び結合することが可能であるので、製造にかかる金額が少なくて済む可能性がある。
【００８５】
形削り、フォーミング、又はモールド成形した物品であって、本明細書に開示の組成物やシートを含むものも提供する。前記組成物を種々の方法（例えば射出成形、回転成形、ブロー成形、及び熱成形）によってモールド成形し、有用な成形物品にすることができる。例えば、コンピュータや事務機械のハウジング（例えばモニターのハウジング）、小型電子機器のハウジング（例えば携帯電話のハウジング）、絶縁フィルム、電気コネクタ、及び照明器具、装飾品、家庭用器具、屋根、温室、サンルーム、水泳プールの囲い壁等の構成部分等の物品を作ることができる。
【００８６】
一実施形態においては、光起電モジュールが透明なスーパーストレートとバックシートとを含み、前記バックシートは中心組成物を含む中心層を含む。前記中心組成物は、ジメチルビスフェノールシクロヘキサンカーボネート繰り返し単位とビスフェノールＡ繰り返し単位とを含んで次の構造を有する第１のポリカーボネートから作られ、
【化２２】
2015504597.tif 000031
前記ジメチルビスフェノールシクロヘキサンカーボネート繰り返し単位は、前記中心組成物中の繰り返し単位総計を基準にして１０ｗｔ％〜５０ｗｔ％の量で存在する。且つ前記中心組成物は、ビスフェノールＡポリカーボネートホモポリマー、ポリフタレートカーボネートコポリマー、２-フェニル-３，３-ビス（４-ヒドロキシフェニル）フタルイミジンカーボネートとビスフェノールＡカーボネート繰り返し単位とを含むポリカーボネートコポリマー、ビスフェノールＡカーボネートとテトラブロモビスフェノールＡカーボネート繰り返し単位とを含むポリカーボネートコポリマー、及びそれらのうち少なくとも１つを含む組み合わせからなる群から選択される、第２のポリカーボネートを含む。前記スーパーストレートと前記バックシートとの間には光起電電池セルが含まれる。
【００８７】
別の実施形態においては、中心組成物から作られる中心層を多層シートが含み、前記中心組成物は、ジメチルビスフェノールシクロヘキサンカーボネート繰り返し単位とビスフェノールＡ繰り返し単位とを含んで次の構造を有する第１のポリカーボネートを含む。
【化２３】
2015504597.tif 000032
前記ジメチルビスフェノールシクロヘキサンカーボネート繰り返し単位は、前記中心組成物中の繰り返し単位総計を基準にして１０ｗｔ％〜５０ｗｔ％の量で存在する。且つ前記中心組成物は、次の構造を有するポリフタレートカーボネートコポリマーを含む第２のポリカーボネートを含み、
【化２４】
2015504597.tif 000033
ビスフェノールＡポリカーボネートホモポリマーを含む第３のポリカーボネートを含む。前記中心層の表面上には第１のキャップ層が配置される。
【００８８】
一実施形態においては組成物が、ジメチルビスフェノールシクロヘキサンカーボネート繰り返し単位とビスフェノールＡ繰り返し単位とを含んで次の構造を有する第１のポリカーボネートを含み、
【化２５】
2015504597.tif 000034
前記ジメチルビスフェノールシクロヘキサンカーボネート繰り返し単位は、前記組成物中の繰り返し単位総計を基準にして１０ｗｔ％〜５０ｗｔ％の量で存在する。且つ前記組成物は、次の構造を有するポリフタレートカーボネートコポリマーを含む第２のポリカーボネートを含み、
【化２６】
2015504597.tif 000035
ビスフェノールＡポリカーボネートホモポリマーを含む第３のポリカーボネートを含む。
【００８９】
一実施形態においては、多層シートを製造する方法が中心層と第１のキャップ層とを共押出するステップを含み、前記中心層は中心組成物を含む 。前記中心組成物は、ジメチルビスフェノールシクロヘキサンカーボネート繰り返し単位とビスフェノールＡ繰り返し単位とを含んで次の構造を有する第１のポリカーボネートを含み、
【化２７】
2015504597.tif 000036
前記ジメチルビスフェノールシクロヘキサンカーボネート 繰り返し単位は、前記中心組成物中の繰り返し単位総計を基準にして１０ｗｔ％〜５０ｗｔ％の量で存在する。且つ前記中心組成物は、次の構造を有するポリフタレートカーボネートコポリマーを含む第２のポリカーボネートを含み、
【化２８】
2015504597.tif 000037
ビスフェノールＡポリカーボネートホモポリマーを含む第３のポリカーボネートを含む。前記第１のキャップ層は、ポリカーボネート及びＵＶ光吸収安定剤、レゾルシノールポリアリレートカーボネートコポリマー、並びにそれらのうち少なくとも１つを含む組み合わせからなる群から選択される要素を含む。
【００９０】
種々の実施形態においては、（ｉ）前記中心層表面に配置された第１のキャップ層が、ポリカーボネートとＵＶ光吸収安定剤とを含み、及び／又は  （ｉｉ）前記第１のキャップ層がレゾルシノールポリアリレートカーボネートコポリマーを含み、及び／又は（ｉｉｉ）第２のキャップ層が存在して、前記第２のキャップ層が、ポリカーボネート、エチル酢酸ビニルコポリマー（酢酸ビニル含量２ｗｔ％〜１０ｗｔ％）、ポリエチレン、ポリプロピレン、環式オレフィンコポリマー、及びそれらのうち少なくとも１つを含む組み合わせからなる群から選択される要素を含み、及び／又は（ｉｖ）前記第２のキャップ層が環式オレフィンコポリマーを含んで、前記第２のキャップ層と前記中心層との間に接着層が配置され、及び／又は（ｖ）前記組成物の総重量１００ｗｔ％を基準にして、前記第２のポリカーボネートが２０ｗｔ％〜５０ｗｔ％の量で存在し、前記第３のポリカーボネートが１０ｗｔ％〜５０ｗｔ％の量で存在し、及び／又は（ｖｉ）前記組成物の総重量１００ｗｔ％を基準にして、前記第２のポリカーボネートが４０ｗｔ％〜５０ｗｔ％の量で存在し、前記第３のポリカーボネートが１０ｗｔ％〜２５ｗｔ％の量で存在し、及び／又は（ｖｉｉ）熱処理（１５０℃、３０分）後にその熱収縮が縦方向及び横方向に沿って１％未満であり、及び／又は（ｖｉｉｉ）前記シートはプレッシャークッカー試験（温度１２１℃、飽和水蒸気圧１．２ｂａｒ、１００％相対湿度、７２時間）後に突刺抵抗性の保持３０％以上を有し、及び／又は（ｉｘ）前記第１のキャップ層が、ポリカーボネートとＵＶ光吸収安定剤、レゾルシノールポリアリレートカーボネートコポリマー、及びそれらのうち少なくとも１つを含む組み合わせからなる群から選択される要素を含み、及び／又は（ｘ）第２のキャップ層が存在して、前記中心層が前記第１のキャップ層と前記第２のキャップ層との間に配置され、ビスフェノールＡポリカーボネート、ポリカーボネートコポリマー、ポリエチレン、ポリプロピレン、及びそれらのうち少なくとも１つを含む組み合わせからなる群から選択される材料を前記第２のキャップ層が含み、及び／又は（ｘｉ）前記第１のキャップ層が、ポリビニルフルオライド、ポリビニリデンフルオリド、ポリテトラフルオロエチレン、エチレン-テトラフルオロエチレンコポリマー、ポリクロロトリフルオロエチレン、エチレン-クロロフルオロエチレンコポリマー、テトラフルオロエチレンヘキサフルオロプロピレンビニリデンフルオリド、及びそれらのうち少なくとも１つを含む組み合わせからなる群から選択されるフルオロポリマーを含み、及び／又は（ｘｉｉ）前記組成物の総重量１００ｗｔ％を基準にして、前記第２のポリカーボネートが２０ｗｔ％〜５０ｗｔ％の量で存在し、前記第３のポリカーボネートが０ｗｔ％〜４０ｗｔ％の量で存在し、及び／又は（ｘｉｉｉ）ポリカーボネートを含む第２のキャップ層が共押出され、前記中心層が前記第１のキャップ層と前記第２のキャップ層との間に配置され、及び／又は（ｘｉｖ）ポリオレフィンを含む第２のキャップ層が前記中心層に対してラミネートされ、前記中心層と前記第２のキャップ層との間に接着層が配置され、前記中心層が前記第１のキャ��プ層と前記接着層との間に配置され、及び／又は（ｘｖ）物品が、モニターのハウジング、携帯電話のハウジング、絶縁フィルム、電気コネクタ、照明器具の構成部分、装飾品、家庭用器具、屋根、温室、サンルーム、及び水泳プールの囲い壁からなる群から選択される。
【００９１】
本明細書に開示の全ての範囲はその端点を包含し、前記端点は独立して互いに組み合わせることができる（例えば「最大２５ｗｔ％又はより具体的には５ｗｔ％〜２０ｗｔ％」の範囲には「５ｗｔ％〜２５ｗｔ％」の範囲の端点と全ての中間値とが包含される等）。「組み合わせ」はブレンド、混合物、アロイ、反応生成物等を包含する。また、用語「第１」「第２」等は本明細書において何らかの序列、量、又は重要性を意味するものではなく、１つの要素を別の要素と区別するために用いている。単数形の冠詞は本明細書において量の限定を意味するものではなく、特に断りがない限り（或は文脈により明らかに否定されない限り）単数と複数とを包含するものとする。接尾辞「（ｓ）」を本明細書で用いる場合、その修飾対象用語の単数形と複数形とを包含し、従って当該用語の１つ以上を包含することを意図する（例えば「前記フィルム（ｓ）」は１枚以上のフィルムを包含する）。本明細書において「一実施形態」、「別の実施形態」等と言う場合、当該実施形態に関して記載される特定の要素(例えば特徴、構造、及び／又は特性)が本明細書に記載の少なくとも１つの実施形態に含まれること、別の実施形態に含まれても含まれなくてもよいことを意味する。「任意選択の」又は「任意選択で」は、それに続いて記述される事象や状況が生じても生じなくてもよいことを意味し、前記事象が生ずる場合と生じない場合とを当該記述が包含することを意味する。
【００９２】
化合物は標準的な用語法を用いて表す。例えば、何らかの特定の基で置換されていない任意の位置は、その原子価が特定の結合や水素原子で満たされているものと考える。２個の文字又は記号の間にないダッシュ(「-」)は、所与の置換基の結合位置を示すのに用いる。例えば-ＣＨＯは当該カルボニル基の炭素を介して結合している。さらに、種々の実施形態においては所記の要素を任意の適当な方法で組み合わせてもよいものと了解されたい。
【００９３】
引用した全ての特許、特許出願、及びその他の文献は、参照によりその全体を本明細書に援用する。ただし本願の用語が援用した文献中の用語と矛盾即ち相反する場合は、援用した文献の相反する当該用語よりも本願の用語が優先されるものとする。
【００９４】
以上複数の具体的な実施形態を説明したが、現時点では予見されていない（或はその可能性がある）代替形態、修正形態、変形形態、改良形態、及び実質的等価物が当分野の出願者やその他の当業者には着想され得る。従って提出或は何らかの補正をした附属の請求項は全ての係る代替形態、修正形態、変形形態、改良形態、及び実質的等価物を包含するものである。
【符号の説明】
【００９５】
１０  多層シート、１２  中心層、１４  第１のキャップ層、２０  多層シート、２２  第２のキャップ層、３０  多層シート、３２  接着層、４０  ＰＶモジュール、４２  スーパーストレート、４４  バックシート、４６  封止材、４８  太陽電池セル、５０  シーリング材、５２  コネクタ。
【図１】
2015504597.tif 000046
【図２】
2015504597.tif 000047
【図３】
2015504597.tif 000048
【図４】
2015504597.tif 000049
【手続補正書】
【提出日】平成26年11月27日(2014.11.27)
【手続補正１】
【補正対象書類名】特許請求の範囲
【補正対象項目名】全文
【補正方法】変更
【補正の内容】
【特許請求の範囲】
【請求項１】
光起電モジュールであって、
透明なスーパーストレートとバックシートとを含み、
中心組成物を含む中心層を前記バックシートが含み、
前記中心組成物が、ジメチルビスフェノールシクロヘキサンカーボネート繰り返し単位とビスフェノールＡとを含んで次の構造を有する第１のポリカーボネートから作られ、
【化１】
2015504597.tif 000050
前記ジメチルビスフェノールシクロヘキサンカーボネート繰り返し単位が、前記中心組成物中の繰り返し単位総計を基準にして１０ｗｔ％〜５０ｗｔ％の量で存在し、且つ
前記中心組成物が、ビスフェノールＡポリカーボネートホモポリマー、ポリフタレートカーボネートコポリマー、２-フェニル-３，３-ビス（４-ヒドロキシフェニル）フタルイミジンカーボネートとビスフェノールＡカーボネート繰り返し単位とを含むポリカーボネートコポリマー、ビスフェノールＡカーボネートとテトラブロモビスフェノールＡカーボネート繰り返し単位とを含むポリカーボネートコポリマー、及びそれらのうち少なくとも１つを含む組み合わせからなる群から選択される、第２のポリカーボネートから作られ、
前記スーパーストレートと前記バックシートとの間に光起電電池セルが含まれる、
ことを特徴とする、光起電モジュール。
【請求項２】
請求項１に記載の光起電モジュールであって、
前記中心層の表面上に配置された第１のキャップ層をさらに含み、
前記第１のキャップ層がポリカーボネートとＵＶ光吸収安定剤とを含み、
さらに第２のキャップ層を含み、
前記中心層が前記第１のキャップ層と前記第２のキャップ層との間に配置され、
前記第２のキャップ層が、ポリカーボネート、酢酸ビニル含量２ｗｔ％〜１０ｗｔ％を有するエチレン酢酸ビニルコポリマー、ポリエチレン、ポリプロピレン、環式オレフィンコポリマー、及びそれらのうち少なくとも１つを含む組み合わせから選択される要素を含む、
ことを特徴とする、光起電モジュール。
【請求項３】
多層シートであって、
中心組成物から作られる中心層を含み、
前記中心組成物が、ジメチルビスフェノールシクロヘキサンカーボネート繰り返し単位とビスフェノールＡ繰り返し単位とを含んで次の構造を有する第１のポリカーボネートを含み、
【化２】
2015504597.tif 000051
前記ジメチルビスフェノールシクロヘキサンカーボネート繰り返し単位が、前記中心組成物中の繰り返し単位総計を基準にして１０ｗｔ％〜５０ｗｔ％の量で存在し、
前記中心組成物が、次の構造を有するポリフタレートカーボネートコポリマーを含む第２のポリカーボネートを含み、且つ
【化３】
2015504597.tif 000052
前記中心組成物が、ビスフェノールＡポリカーボネートホモポリマーを含む第３のポリカーボネートを含み、
前記中心層の表面上に第１のキャップ層が配置される、
ことを特徴とする、多層シート。
【請求項４】
請求項３に記載の多層シートであって、
前記組成物の総重量１００ｗｔ％を基準にして、前記第２のポリカーボネートが２０ｗｔ％〜５０ｗｔ％の量で存在し、前記第３のポリカーボネートが１０ｗｔ％〜５０ｗｔ％の量で存在する、
ことを特徴とする、多層シート。
【請求項５】
請求項３〜４のいずれか１項に記載の多層シートであって、
１５０℃３０分間の熱処理後に、その縦方向及び横方向に沿ってその熱収縮が１％未満であること、及び／又は前記シートが、温度１２１℃、飽和水蒸気圧１．２ｂａｒ、１００％相対湿度、７２時間のプレッシャークッカー試験後に突刺抵抗性の３０％以上の保持を有する、
ことを特徴とする、多層シート。
【請求項６】
請求項３〜５のいずれか１項に記載の多層シートであって、
前記第１のキャップ層が、ポリカーボネート及びＵＶ光吸収安定剤、レゾルシノールポリアリレートカーボネートコポリマー、並びにそれらのうち少なくとも１つを含む組み合わせからなる群から選択される要素を含み、
前記多層シートはさらに第２のキャップ層を含み、
前記中心層が前記第１のキャップ層と前記第２のキャップ層との間に配置され、
前記第２のキャップ層が、ビスフェノールＡポリカーボネート、ポリカーボネートコポリマー、ポリエチレン、ポリプロピレン、及びそれらのうち少なくとも１つを含む組み合わせからなる群から選択される材料を含む、
ことを特徴とする、多層シート。
【請求項７】
組成物であって、
前記組成物が、ジメチルビスフェノールシクロヘキサンカーボネート繰り返し単位とビスフェノールＡ繰り返し単位とを含んで次の構造を有する第１のポリカーボネートを含み、
【化４】
2015504597.tif 000053
前記ジメチルビスフェノールシクロヘキサンカーボネート繰り返し単位が、前記組成物中の繰り返し単位総計を基準にして１０ｗｔ％〜５０ｗｔ％の量で存在し、
前記組成物が、次の構造を有するポリフタレートカーボネートコポリマーを含む第２のポリカーボネートを含み、且つ、
【化５】
2015504597.tif 000054
前記組成物が、ビスフェノールＡポリカーボネートホモポリマーを含む第３のポリカーボネートを含む、
ことを特徴とする、組成物。
【請求項８】
請求項７に記載の組成物であって、
前記組成物の総重量１００ｗｔ％を基準にして、前記第２のポリカーボネートが２０ｗｔ％〜５０ｗｔ％の量で存在し、前記第３のポリカーボネートが０ｗｔ％〜４０ｗｔ％の量で存在する、
ことを特徴とする、組成物。
【請求項９】
多層シートを製造する方法であって、
中心層と第１のキャップ層とを共押出するステップを含み、
前記中心層が中心組成物を含み、
前記中心組成物が、ジメチルビスフェノールシクロヘキサンカーボネート繰り返し単位とビスフェノールＡ繰り返し単位とを含んで次の構造を有する第１のポリカーボネートを含み、
【化６】
2015504597.tif 000055
前記ジメチルビスフェノールシクロヘキサンカーボネート繰り返し単位が、前記中心組成物の繰り返し単位総計を基準にして１０ｗｔ％〜５０ｗｔ％の量で存在し、
前記中心組成物が、次の構造を有するポリフタレートカーボネートコポリマーを含む第２のポリカーボネートを含み、
【化７】
2015504597.tif 000056
前記中心組成物が、ビスフェノールＡポリカーボネートホモポリマーを含む第３のポリカーボネートを含み、且つ
前記第１のキャップ層が、ポリカーボネート及びＵＶ光吸収安定剤、レゾルシノールポリアリレートカーボネートコポリマー、並びにそれらのうち少なくとも１つを含む組み合わせからなる群から選択される要素を含む、
ことを特徴とする、多層シートを製造する方法。
【請求項１０】
請求項９に記載の方法であって、
ポリカーボネートを含む第２のキャップ層を共押出することをさらに含み、
前記中心層が前記第１のキャップ層と前記第２のキャップ層との間に配置されること、又はポリオレフィンを含む第２のキャップ層を前記中心層に対してラミネートすることをさらに含み、
前記中心層と前記第２のキャップ層との間に接着層が配置され、
前記中心層が前記第１のキャップ層と前記接着層との間に配置される、
ことを特徴とする、方法。
【国際調査報告】
2015504597.tif 000057
2015504597.tif 000058